"1シロキサン含有モノマー単位及び/又はポリシロキサン含有架橋単位ここで、シロキサン含有モノマー単位は、最大約10,000ダルトン好ましくは、約7500ダルトン以下、さらにより好ましくは、約5000ダルトン以下の分子量を有する親水性ポリマー鎖、ヒドロキシル基、アミド連結、ウレタン連結又はカルバメート連結、ジウレタン連結、オリゴ-エチレンオキシド連結すなわち、約2~12個のエチレンオキシド単位からなる、2-ヒドロキシ置換プロピレンオキシド連結及びそれらの組み合わせからなる群より選択される、少なくとも1つの親水性部分をそれぞれ有する1つ以上のシロキサン含有ビニルモノマーから誘導され、ここで、ポリシロキサン含有架橋単位は、1つ以上のペンダント親水性ポリマー鎖をそれぞれ有する少なくとも1つの親水性化ポリシロキサン架橋剤及び/又は鎖伸長親水性化ポリシロキサン架橋剤から誘導される;21つ以上の親水性ビニルモノマーから誘導される親水性モノマー単位;3ペンダント又は末端エチレン性不飽和基をそれぞれ有し、且つ、ポリシロキサンセグメントを含有しない、約0.05~約5、好ましくは、約0.1~約4、より好ましくは、約0.5~約3重量の重合性単位;ならびに4場合により、シリコーンを含有しない少なくとも1つの疎水性ビニルモノマーから誘導される疎水性単位を含む、水処理可能なプレポリマーであって、プレポリマーの総重量に対して、約20~約50、好ましくは、約25~約45、より好ましくは、28~約40重量のシリコーンを含み、且つ、水中で少なくとも約5、好ましくは、少なくとも約10、より好ましくは、少なくとも約20重量の高い水溶性又は水分散性を有し、1つ以上のビニルモノマーの非存在下で、化学線により架橋して、完全に水和したとき約20~約75好ましくは、約25~約70、より好ましくは、約30~約65重量の含水率、少なくとも約40barrer好ましくは、少なくとも約50barrer、より好ましくは、少なくとも約60barrer、さらにより好ましくは、少なくとも約70barrerの酸素透過度Dk、及び場合によりしかし、好ましくは、成形後表面処理なしで、約90度以下好ましくは、約80度以下、より好ましくは、70度以下、さらにより好ましくは、約60度以下の平均水接触角を特徴とする親水性表面を有するシリコーンヒドロゲルコンタクトレンズを形成することができる、プレポリマー。7又は8:式中、d2、d3、d4、ω1、ω2及びω3は、互いに独立して、0~20の整数であり;e3、e4、e5、e6、e7、υ1、υ2、υ3、υ4及びυ5は、互いに独立して、0、1、2又は3であり、そして、e3e4e5e6e7≧1及びυ1υ2υ3υ4υ5≧1であり;X1は、水素又はメチルであり;D3、D4、D5、D6、D7、D8、D9及びD10は、互いに独立して、式9:{式中、Y28は、下記に定義されるとおりであり、A8、A8’、A9及びA9’は、互いに独立して、直接結合、直鎖もしくは分岐鎖C1-C10アルキレン二価基、-CH2CH2Or1-CH2CH2-式中、r1は、1~20の整数である、又はC1-C7アルキレンオキシ-C1-C7アルキレン二価基であり、そして、R1、R2、R3、R4、R5、R6、R7、R8、R1’、R2’、R3’、R4’、R5’、R6’、R7’及びR8’は、互いに独立して、C1-C4アルキル、-alk-OCH2CH2r2-OR9式中、alkは、C1-C6-アルキレン二価基であり、R9は、C1-C4アルキルであり、そして、r2は、1~20の整数であるであり、f1は、0~8の整数であり、m1、m2、p1及びp2は、互いに独立して、0~150の整数であり、m1p1及びm2p2は、互いに独立して、2~150である}で表される二価基であり;L4、L5、L6、L7、L8、L9、L10、L11、L12、L13、L14、L15、L16、L17、Y8、Y9、Y10、Y11、Y12、Y13、Y14、Y15、Y16、Y17、Y18、Y19、Y20、Y21、Y22、Y23、Y24、Y25、Y26、Y27及びY28は、互いに独立して、直接結合又は-Z1-X2-Z2-X3-Z3-X4-Z4-式中、X2、X3及びX4は、互いに独立して、直接結合、-O-、-NR’-式中、R’は、H又はC1-C4アルキルである、-CO-NH-、-NH-CO-、-NH-CO-NH-、-O-CO-NH-、-S-、-NH-CO-O-、-CO-O-、-O-CO-、-NH-CO-NH-Z0-NH-CO-NH-、-O-CO-NH-Z0-NH-CO-O-、-O-CO-NH-Z0-NH-CO-NH-、及び-NH-CO-NH-Z0-NH-CO-O-Z0は、直鎖もしくは分岐鎖C2-C12アルキレン二価基又はC5-C45脂環式もしくは脂肪族-脂環式二価基であり、場合により、その中に、-O-、-NR’-、-S-及び-CO-の1つ以上の連結を含有するからなる群より選択される連結であり、Z1、Z2、Z3及びZ4は、互いに独立して、直接結合、直鎖もしくは分岐鎖C1-C12アルキレン二価基場合により、その中に、-O-、-NR’-、-S-及び-CO-の1つ以上の連結を含有する、-CH2-CHOH-CH2-もしくは-CH2CH2Or1-CH2CH2-式中、r1は、上記で定義したとおりであるの二価基、又はC5-C45脂環式もしくは脂肪族-脂環式二価基場合により、その中に、-O-、-NR’-、-S-及び-CO-の1つ以上の連結を含有するであるの二価基であり;B5、B6、B7、B8、B9、B10、B11、B12、B13及びB14は、互いに独立して、ヒドロキシル、又は好ましくは、約10,000ダルトン以下好ましくは、約7500ダルトン以下、より好ましくは、約5000ダルトン以下、さらにより好ましくは、約2500ダルトン以下、最も好ましくは、約1000ダルトン以下の分子量を有し、且つ、エチレンオキシド単位、メタアクリルアミド単位、C1-C3アルキルメタアクリルアミド単位、ジ-C1-C3アルキルメタアクリルアミド単位、N-ビニルピロール単位、N-ビニル-2-ピロリドン単位、2-ビニルオキサゾリン単位、4-ビニルピリジン単位、600ダルトン以下の分子量を有するモノ-C1-C4アルコキシ、モノ-メタアクリロイル末端ポリエチレングリコール単位、ジC1-C3アルキルアミノC2-C4アルキルメタアクリレート単位、N-C1-C4アルキル-3-メチレン-2-ピロリドン単位、N-C1-C4アルキル-5-メチレン-2-ピロリドン単位、N-ビニルC1-C6アルキルアミド単位、N-ビニル-N-C1-C6アルキルアミド単位及びそれらの組み合わせからなる群より選択される、少なくとも約60好ましくは、少なくとも約70、より好ましくは、少なくとも約80、さらにより好ましくは、少なくとも約90重量の1つ以上の親水性モノマー単位を含む直鎖又は3本腕の親水性ポリマー鎖であり但し、B5、B6、B7、B8及びB9の少なくとも1つならびにB10、B11、B12、B13及びB14の少なくとも1つは、直鎖又は3本腕の親水性ポリマー鎖である;そしてT1、T2、T3、T4、T5、T6、T7、T8、T9、T10、T11、T12、T13及びT14は、互いに独立して、最大15個の炭素原子を有し、且つ、-O-、-NR’-、-CO-及び/又は-S-で中断され得る脂肪族又は脂環式又は脂肪族-脂環式三価基であるで表される、親水性化ポリシロキサン又は鎖伸長ポリシロキサン架橋剤を含む、請求項1に記載のプレポリマー。式7の親水性化ポリシロキサン又は鎖伸長ポリシロキサン架橋剤を含む、請求項2に記載のプレポリマー。式1、2又は3:式中、a1は、1~5の整数であり;a2は、1、2又は3の整数であり;b1は、1~10の整数であり;d1は、0~4の整数であり;e1及びe2は、互いに独立して、0、1、2又は3であり;A1、A2、A3、A4、A5、A6及びA7は、互いに独立して、メチル又はエチルであり;X1は、水素又はメチルであり;Y1は、-M1-X2-M2-X3-M3-X4-M4-{式中、M1、M2、M3及びM4は、互いに独立して、直接結合、-CH2-、-C2H4-、-C3H6-、-CH2-CHOH-CH2-、又は-C2H4-O-a3-式中、a3は、2~12の整数であるであり、X2、X3及びX4は、互いに独立して、直接結合、-O-、-NR’-式中、R’は、H又はC1-C4アルキルである、-CO-NH-、-NH-CO-、-NH-CO-NH-、-O-CO-NH-、-S-、-NH-CO-O-、-CO-O-、-O-CO-、-NH-CO-NH-Z0-NH-CO-NH-、-O-CO-NH-Z0-NH-CO-O-、-O-CO-NH-Z0-NH-CO-NH-、及び-NH-CO-NH-Z0-NH-CO-O-式中、Z0は、直鎖もしくは分岐鎖C2-C12アルキレン二価基又はC5-C45脂環式もしくは脂肪族-脂環式二価基であり、場合により、その中に、-O-、-NR’-、-S-及び-CO-の1つ以上の連結を含有するからなる群より選択される連結である}の基であり;D1及びD2は、互いに独立して、式4:{式中、A8及びA9は、互いに独立して、直接結合、直鎖もしくは分岐鎖C1-C10アルキレン二価基、-CH2CH2Or1-CH2CH2-式中、r1は、1~20の整数である、又はC1-C7アルキレンオキシ-C1-C7アルキレン二価基であり、そして、R1、R2、R3、R4、R5、R6、R7及びR8は、互いに独立して、C1-C4アルキル、-alk-OCH2CH2r2-OR9式中、alkは、C1-C6-アルキレン二価基であり、R9は、C1-C4アルキルであり、そして、r2は、1~20の整数であるであり、m及びpは、互いに独立して、0~150の整数であり、そして、mpは、2~150である}で表される二価基であり;L1、L2、L3、Y2、Y3、Y4、Y5、Y6及びY7は、互いに独立して、直接結合又は-Z1-X2-Z2-X3-Z3-X4-Z4-{式中、X2、X3及びX4は、定義したとおりであり、Z1、Z2、Z3及びZ4は、互いに独立して、直接結合、直鎖もしくは分岐鎖C1-C12アルキレン二価基場合により、その中に、-O-、-NR’-、-S-及び-CO-の1つ以上の連結を含有する、-CH2-CHOH-CH2-もしくは-CH2CH2Or1-CH2CH2-式中、r1は、上記で定義したとおりであるの二価基、又はC5-C45脂環式もしくは脂肪族-脂環式二価基場合により、その中に、-O-、-NR’-、-S-及び-CO-の1つ以上の連結を含有するである}の二価基であり;B1、B2、B3及びB4は、互いに独立して、ヒドロキシル、又は好ましくは、約10,000ダルトン以下好ましくは、約7500ダルトン以下、より好ましくは、約5000ダルトン以下、さらにより好ましくは、約2500ダルトン以下、最も好ましくは、約1000ダルトン以下の分子量を有し、且つ、エチレンオキシド単位、メタアクリルアミド単位、C1-C3アルキルメタアクリルアミド単位、ジ-C1-C3アルキルメタアクリルアミド単位、N-ビニルピロール単位、N-ビニル-2-ピロリドン単位、2-ビニルオキサゾリン単位、4-ビニルピリジン単位、600ダルトン以下の分子量を有するモノ-C1-C4アルコキシ、モノ-メタアクリロイル末端ポリエチレングリコール単位、ジC1-C3アルキルアミノC2-C4アルキルメタアクリレート単位、N-C1-C4アルキル-3-メチレン-2-ピロリドン単位、N-C1-C4アルキル-5-メチレン-2-ピロリドン単位、N-ビニルC1-C6アルキルアミド単位、N-ビニル-N-C1-C6アルキルアミド単位及びそれらの組み合わせからなる群より選択される、少なくとも約60好ましくは、少なくとも約70、より好ましくは、少なくとも約80、さらにより好ましくは、少なくとも約90重量の1つ以上の親水性モノマー単位を含む直鎖又は3本腕の親水性ポリマー鎖であり但し、B2、B3及びB4の少なくとも1つは、直鎖又は3本腕の親水性ポリマー鎖である;E1及びE2は、互いに独立して、最大15個の炭素原子を有し、且つ、-O-、-NR’-、-CO-及び/又は-S-で中断され得る脂肪族又は脂環式又は脂肪族-脂環式三価基であるで表されるシロキサン含有ビニルモノマーを含む、請求項1、2又は3に記載のプレポリマー。a2が整数2である、式1のシロキサン含有ビニルモノマーを含む、請求項4に記載のプレポリマー。式2のシロキサン含有ビニルモノマーを含む、請求項4に記載のプレポリマー。式3のシロキサン含有ビニルモノマーを含む、請求項4に記載のプレポリマー。親水性モノマー単位が、N,N-ジメチルアクリルアミドDMA、N,N-ジメチルメタクリルアミドDMMA、2-アクリルアミドグリコール酸、3-アクリロイルアミノ-1-プロパノール、N-ヒドロキシエチルアクリルアミド、N-[トリスヒドロキシメチルメチル]-アクリルアミド、N-メチル-3-メチレン-2-ピロリドン、1-エチル-3-メチレン-2-ピロリドン、1-メチル-5-メチレン-2-ピロリドン、1-エチル-5-メチレン-2-ピロリドン、5-メチル-3-メチレン-2-ピロリドン、5-エチル-3-メチレン-2-ピロリドン、1-n-プロピル-3-メチレン-2-ピロリドン、1-n-プロピル-5-メチレン-2-ピロリドン、1-イソプロピル-3-メチレン-2-ピロリドン、1-イソプロピル-5-メチレン-2-ピロリドン、1-n-ブチル-3-メチレン-2-ピロリドン、1-tert-ブチル-3-メチレン-2-ピロリドン、2-ヒドロキシエチルメタクリレートHEMA、2-ヒドロキシエチルアクリレートHEA、ヒドロキシプロピルアクリレート、ヒドロキシプロピルメタクリレートHPMA、トリメチルアンモニウム2-ヒドロキシプロピルメタクリレート塩酸塩、アミノプロピルメタクリレート塩酸塩、ジメチルアミノエチルメタクリレートDMAEMA、グリセロールメタクリレートGMA、N-ビニル-2-ピロリドンNVP、アリルアルコール、ビニルピリジン、最大1500の重量平均分子量を有するC1-C4-アルコキシポリエチレングリコールメタアクリレート、メタクリル酸、N-ビニルホルムアミド、N-ビニルアセトアミド、N-ビニルイソプロピルアミド、N-ビニル-N-メチルアセトアミド、N-ビニルカプロラクタム及びそれらの混合物からなる群より選択される少なくとも1つの親水性ビニルモノマーから誘導される、請求項1~7のいずれか一項に記載のプレポリマー。前記少なくとも1つの親水性モノマーが、N-ビニルピロリドン、N,N-ジメチルメタアクリルアミド、メタアクリルアミド、N-ビニルホルムアミド、N-ビニルアセトアミド、N-ビニルイソプロピルアミド、N-ビニル-N-メチルアセトアミド、N-メチル-3-メチレン-2-ピロリドン、1-エチル-3-メチレン-2-ピロリドン、1-メチル-5-メチレン-2-ピロリドン、1-エチル-5-メチレン-2-ピロリドン、5-メチル-3-メチレン-2-ピロリドン、5-エチル-3-メチレン-2-ピロリドン及びそれらの組み合わせからなる群より選択される、請求項8に記載のプレポリマー。重合性単位が、ポリシロキサンセグメントを含有せず、そして、各々がプレポリマーのポリマー鎖の一部であり、それに結合しているペンダント又は末端エチレン性不飽和基を有する基本モノマー単位を含み、ここで、各基本モノマー単位が、第一反応性官能基を有する第一のエチレン性官能化ビニルモノマーから誘導され、ペンダント又は末端エチレン性不飽和基が、1つの第一反応性官能基と、架橋薬剤の存在下又は非存在下で反応して共有連結を形成する第二反応性官能基を有する、第二のエチレン性官能化ビニルモノマーから誘導され、第一及び第二反応性官能基が、アミノ基、ヒドロキシル基、カルボキシル基、アズラクトン基、イソシアネート基、エポキシ基、アジリジン基、酸クロリド及びそれらの組み合わせからなる群より選択される、請求項1~9のいずれか一項に記載のプレポリマー。第一及び第二のエチレン性官能化ビニルモノマーが、互いに独立して、C2-C6ヒドロキシルアルキルメタアクリレート、C2-C6ヒドロキシアルキルメタアクリルアミド、アリルアルコール、アリルアミン、アミノ-C2-C6アルキルメタアクリレート、C1-C6アルキルアミノ-C2-C6アルキルメタアクリレート、ビニルアミン、アミノ-C2-C6アルキルメタアクリルアミド、C1-C6アルキルアミノ-C2-C6アルキルメタアクリルアミド、アクリル酸、C1-C4アルキルアクリル酸例えば、メタクリル酸、エチルアクリル酸、プロピルアクリル酸、ブチルアクリル酸、N-[トリスヒドロキシメチル-メチル]アクリルアミド、N,N-2-アクリルアミドグリコール酸、β-メチル-アクリル酸クロトン酸、α-フェニルアクリル酸、β-アクリルオキシプロピオン酸、ソルビン酸、アンゲリカ酸、ケイ皮酸、1-カルボキシ-4-フェニルブタジエン-1,3、イタコン酸、シトラコン酸、メサコン酸、グルタコン酸、アコニット酸、マレイン酸、フマル酸、アジリジニルC1-C12アルキルメタアクリレート例えば、2-1-アジリジニルエチルメタアクリレート、3-1-アジリジニルプロピルメタアクリレート、4-1-アジリジニルブチルメタアクリレート、6-1-アジリジニルへキシルメタアクリレート又は8-1-アジリジニルオクチルメタアクリレート、グリシジルメタアクリレート、ビニルグリシジルエーテル、アリルグリシジルエーテル、メタアクリル酸ハライド基-COX、X=Cl、Br又はI、C1-C6イソシアナトアルキルメタアクリレート、アズラクトン含有ビニルモノマー例えば、2-ビニル-4,4-ジメチル-1,3-オキサゾリン-5-オン、2-イソプロペニル-4,4-ジメチル-1,3-オキサゾリン-5-オン、2-ビニル-4-メチル-4-エチル-1,3-オキサゾリン-5-オン、2-イソプロペニル-4-メチル-4-ブチル-1,3-オキサゾリン-5-オン、2-ビニル-4,4-ジブチル-1,3-オキサゾリン-5-オン、2-イソプロペニル-4-メチル-4-ドデシル-1,3-オキサゾリン-5-オン、2-イソプロペニル-4,4-ジフェニル-1,3-オキサゾリン-5-オン、2-イソプロペニル-4,4-ペンタメチレン-1,3-オキサゾリン-5-オン、2-イソプロペニル-4,4-テトラメチレン-1,3-オキサゾリン-5-オン、2-ビニル-4,4-ジエチル-1,3-オキサゾリン-5-オン、2-ビニル-4-メチル-4-ノニル-1,3-オキサゾリン-5-オン、2-イソプロペニル-4-メチル-4-フェニル-1,3-オキサゾリン-5-オン、2-イソプロペニル-4-メチル-4-ベンジル-1,3-オキサゾリン-5-オン、2-ビニル-4,4-ペンタメチレン-1,3-オキサゾリン-5-オン及び2-ビニル-4,4-ジメチル-1,3-オキサゾリン-6-オンであり、2-ビニル-4,4-ジメチル-1,3-オキサゾリン-5-オンVDMO及び2-イソプロペニル-4,4-ジメチル-1,3-オキサゾリン-5-オンIPDMOが好ましいアズラクトン含有ビニルモノマー及びそれらの組み合わせからなる群より選択される、請求項10に記載のプレポリマー。第一のエチレン性官能化ビニルモノマーが、ヒドロキシエチルメタアクリレート、ヒドロキシプロピルメタアクリレート、ヒドロキシエチルメタアクリルアミド、ヒドロキシプロピルメタアクリルアミド、アリルアルコール、アミノエチルメタアクリレート、アミノプロピルメタアクリレート、アミノエチルメタアクリルアミド、アミノプロピルメタアクリルアミド、アリルアミン、メタアクリル酸、エチルアクリル酸、プロピルアクリル酸、ブチルアクリル酸、グリシジルメタアクリレート、ビニルグリシジルエーテル、アリルグリシジルエーテル、イソシナトisocynatoエチルメタアクリレート、2-1-アジリジニルエチルメタアクリレート、3-1-アジリジニルプロピルメタアクリレート、4-1-アジリジニルブチルメタアクリレート、2-ビニル-4,4-ジメチル-1,3-オキサゾリン-5-オンVDMO、2-イソプロペニル-4,4-ジメチル-1,3-オキサゾリン-5-オンIPDMO及びそれらの組み合わせからなる群より選択される、請求項11に記載のプレポリマー。請求項1~12のいずれか一項に記載の水処理可能なプレポリマーを含むレンズ形成配合物を硬化することにより得られるシリコーンヒドロゲルコンタクトレンズであって、完全に水和したとき約20~約75好ましくは、約25~約70、より好ましくは、約30~約65重量の含水率、少なくとも約40barrer好ましくは、少なくとも約50barrer、より好ましくは、少なくとも約60barrer、さらにより好ましくは、少なくとも約70barrerの酸素透過度Dk、成形後表面処理なしで、約90度以下好ましくは、約80度以下、より好ましくは、70度以下、さらにより好ましくは、約60度以下の平均水接触角を特徴とする親水性表面、約0.1MPa~約2.0MPa好ましくは、約0.2MPa~約1.5MPa、より好ましくは、約0.3MPa~約1.2MPa、さらにより好ましくは、約0.4MPa~約1.0MPaの弾性係数;少なくとも約1.0×10-5mm2分より好ましくは、少なくとも約2.0×10-5mm2分、さらにより好ましくは、少なくとも約6.0×10-5mm2分のイオノフラックス拡散係数D;及びそれらの組み合わせからなる群より選択される少なくとも1つの特性を有する、コンタクトレンズ。シリコーンヒドロゲルコンタクトレンズを製造するための方法であって、1コンタクトレンズを製造するための成形用型に、レンズ配合物を注入する工程ここで、レンズ形成配合物は、a請求項1~12のいずれか一項に記載のプレポリマー、式2のシロキサン含有ビニルモノマー、式3のシロキサン含有ビニルモノマー、式7の架橋剤、式8の架橋剤及びそれらの組み合わせからなる群より選択される水処理可能なポリシロキサン含有重合性材料:式中、D1及びD2は、互いに独立して、式4:で表される二価基であり、D3、D4、D5、D6、D7、D8、D9及びD10は、互いに独立して、式9:で表される二価基であり、X1は、水素又はメチルであり、a1は、1~5の整数であり、b1は、1~10の整数であり、d1は、0~4の整数であり、d2、d3、d4、ω1、ω2及びω3は、互いに独立して、0~20の整数であり、e1、e2、e3、e4、e5、e6、e7、υ1、υ2、υ3、υ4及びυ5は、互いに独立して、0、1、2又は3であり、そして、e3e4e5e6e7≧1及びυ1υ2υ3υ4υ5≧1であり、A7、A4、A5、A6及びA1、A2、A3は、互いに独立して、メチル又はエチルであり、A8、A8’、A9及びA9’は、互いに独立して、直接結合、直鎖もしくは分岐鎖C1-C10アルキレン二価基、-CH2CH2Or1-CH2CH2-式中、r1は、1~20の整数である、又はC1-C7アルキレンオキシ-C1-C7アルキレン二価基であり、そして、R1、R2、R3、R4、R5、R6、R7、R8、R1’、R2’、R3’、R4’、R5’、R6’、R7’及びR8’は、互いに独立して、C1-C4アルキル、-alk-OCH2CH2r2-OR9式中、alkは、C1-C6-アルキレン二価基であり、R9は、C1-C4アルキルであり、そして、r2は、1~20の整数であるであり、f1は、0~8の整数であり、m1、m2、p1及びp2は、互いに独立して、0~150の整数であり、m1p1及びm2p2は、互いに独立して、2~150であり、L1、L2、L3、L4、L5、L6、L7、L8、L9、L10、L11、L12、L13、L14、L15、L16、L17、Y8、Y9、Y10、Y11、Y12、Y13、Y14、Y15、Y16、Y17、Y18、Y19、Y20、Y21、Y22、Y23、Y24、Y25、Y26、Y27及びY28は、互いに独立して、直接結合又は-Z1-X2-Z2-X3-Z3-X4-Z4-{式中、X2、X3及びX4は、互いに独立して、直接結合、-O-、-NR’-式中、R’は、H又はC1-C4アルキルである、-CO-NH-、-NH-CO-、-NH-CO-NH-、-O-CO-NH-、-S-、-NH-CO-O-、-CO-O-、-O-CO-、-NH-CO-NH-Z0-NH-CO-NH-、-O-CO-NH-Z0-NH-CO-O-、-O-CO-NH-Z0-NH-CO-NH-、及び-NH-CO-NH-Z0-NH-CO-O-Z0は、直鎖もしくは分岐鎖C2-C12アルキレン二価基又はC5-C45脂環式もしくは脂肪族-脂環式二価基であり、場合により、その中に、-O-、-NR’-、-S-及び-CO-の1つ以上の連結を含有するからなる群より選択される連結であり、Z1、Z2、Z3及びZ4は、互いに独立して、直接結合、直鎖もしくは分岐鎖C1-C12アルキレン二価基場合により、その中に、-O-、-NR’-、-S-及び-CO-の1つ以上の連結を含有する、-CH2-CHOH-CH2-もしくは-CH2CH2Or1-CH2CH2-式中、r1は、上記で定義したとおりであるの二価基、又はC5-C45脂環式もしくは脂肪族-脂環式二価基場合により、その中に、-O-、-NR’-、-S-及び-CO-の1つ以上の連結を含有するである}の二価基であり、B5、B6、B7、B8、B9、B10、B11、B12、B13及びB14は、互いに独立して、約10,000ダルトン以下好ましくは、約7500ダルトン以下、より好ましくは、約5000ダルトン以下、さらにより好ましくは、約2500ダルトン以下、最も好ましくは、約1000ダルトン以下の分子量を有し、且つ、エチレンオキシド単位、メタアクリルアミド単位、C1-C3アルキルメタアクリルアミド単位、ジ-C1-C3アルキルメタアクリルアミド単位、N-ビニルピロール単位、N-ビニル-2-ピロリドン単位、2-ビニルオキサゾリン単位、4-ビニルピリジン単位、600ダルトン以下の分子量を有するモノ-C1-C4アルコキシ、モノ-メタアクリロイル末端ポリエチレングリコール単位、ジC1-C3アルキルアミノC2-C4アルキルメタアクリレート単位、N-C1-C4アルキル-3-メチレン-2-ピロリドン単位、N-C1-C4アルキル-5-メチレン-2-ピロリドン単位、N-ビニルC1-C6アルキルアミド単位、N-ビニル-N-C1-C6アルキルアミド単位及びそれらの組み合わせからなる群より選択される、少なくとも約60好ましくは、少なくとも約70、より好ましくは、少なくとも約80、さらにより好ましくは、少なくとも約90重量の1つ以上の親水性モノマー単位を含む直鎖又は3本腕の親水性ポリマー鎖であり、E1及びE2は、互いに独立して、最大15個の炭素原子を有し、且つ、-O-、-NR’-、-CO-及び/又は-S-で中断され得る脂肪族又は脂環式又は脂肪族-脂環式三価基であり、そしてT1、T2、T3、T4、T5、T6、T7、T8、T9、T10、T11、T12、T13及びT14は、互いに独立して、最大15個の炭素原子を有し、且つ、-O-、-NR’-、-CO-及び/又は-S-で中断され得る脂肪族又は脂環式又は脂肪族-脂環式三価基である;b水、1,2-プロピレングリコール、約400ダルトン以下の分子量を有するポリエチレングリコール及びそれらの混合物からなる群より選択される溶媒を含み、レンズ形成配合物は、水、1,2-プロピレングリコール、約400ダルトン以下の分子量を有するポリエチレングリコール以外の非反応性溶媒を含有しない2成形型内のレンズ配合物を重合し、シリコーンヒドロゲルコンタクトレンズを形成する工程ここで、形成されたシリコーンヒドロゲルコンタクトレンズは、完全に水和したとき約20~約75好ましくは、約25~約70、より好ましくは、約30~約65重量の含水率、少なくとも約40barrer好ましくは、少なくとも約50barrer、より好ましくは、少なくとも約60barrer、さらにより好ましくは、少なくとも約70barrerの酸素透過度Dk、及び場合によりしかし、好ましくは、成形後表面処理なしで、約90度以下好ましくは、約80度以下、より好ましくは、70度以下、さらにより好ましくは、約60度以下の平均水接触角を特徴とする親水性表面を有するを含む、方法。形成されたシリコーンヒドロゲルコンタクトレンズを水又は水溶液で抽出する工程をさらに含む、請求項14に記載の方法。成形用型が再利用可能な成形用型であり、ここで、レンズ形成組成物が化学線の空間的制限下で化学線により硬化すなわち、重合して、シリコーンヒドロゲルコンタクトレンズを形成し、再利用可能な成形用型が眼科的に適合し得る溶媒で清浄される、請求項14又は15に記載の方法。成形用型が、石英、ガラス、サファイア、CaF2、環状オレフィンコポリマー、ポリメチルメタクリレートPMMA、ポリオキシメチレン、ポリエーテルイミド及びそれらの組み合わせから製造される、請求項16に記載の方法。"